탄성 층 ( 322 ) 의 표면 에 폴리 우레 아 전구체 용액 ( 가사 시간 20 분 ) 에 0 . 1 ~ 0 . 2 mm 직경 을 가지 는 규사 를 혼합 한 후 , 탄성 층 ( 320 ) 의 표면 에 1 차 도포 하 였 다 . 폴리 우레 아 전구체 용액 이 탄성 층 에 형성 된 틈새 와 탄성 시트 ( 321 ) 들 사이 의 틈새 로 흘러 들어가 면서 표면 을 얇 게 도포 되 어 경화 되 었 다 . 폴리 우레 아 전구체 탄성 층 ( 320 ) 이 표면 에 약 0 . 25 mm 의 두께 로 규사 를 포함 하 는 우레 아 층 ( 330 ) 을 형성 하 였 다 . 우레 아 층 ( 330 ) 은 박막 의 우레 아 수지 층 ( 331 ) 에 규사 층 ( 331 ) 이 분산 되 어 고정 된 규사 ( 332 ) 로 이루어지 며 , 우레 아 수지 층 ( 331 ) 과 규사 ( 332 ) 의 중량 비 는 100 : 30 를 이루 었 다 .